(57)【要約】      （修正有）【課題】ポリカーボネート組成物が有する透明性、耐熱性、熱安定性等の特性を保持しつつ、レーザー光の照射で文字や記号等のマークが目視ではっきり認識出来る程度にコントラスト良くマーキング可能なプラスチックカードを提供する。【解決手段】ポリカーボネート樹脂（Ａ）１００重量部に対して、特定のビスマス系金属酸化物（Ｂ）０．００３〜３重量部、およびリン系酸化防止剤（Ｃ）０．０１〜０．２重量部を含有する樹脂組成物を成形したシートからなることを特徴とするプラスチックカード。【選択図】なし【特許請求の範囲】
【請求項１】
ポリカーボネート樹脂（Ａ）１００重量部に対して、下記一般式１で表されるビスマス系金属酸化物（Ｂ）０．００３〜３重量部、およびリン系酸化防止剤（Ｃ）０．０１〜０．２重量部を含有する樹脂組成物を成形したシートからなることを特徴とする、プラスチックカード。
一般式１
Ｂｉ（１−ｘ）ＭｘＯｙ
（一般式１中、Ｍは、ガドリウムおよびネオジムから選択される少なくとも１つの金属、ｘおよびｙはそれぞれ０．００１＜ｘ＜０．５、１＜ｙ＜２．５の関係を有する値である。）
【請求項２】
前記ビスマス系金属酸化物（Ｂ）の配合量が、ポリカーボネート樹脂（Ａ）１００重量部に対し、０．００５〜２重量部であることを特徴とする、請求項１に記載のプラスチックカード。
【請求項３】
前記ビスマス系金属酸化物（Ｂ）の平均粒子径が、１０μｍ以下であることを特徴とする、請求項１に記載のプラスチックカード。
【請求項４】
前記リン系酸化防止剤（Ｃ）が、下記一般式２に示す化合物であることを特徴とする、請求項１に記載のプラスチックカード。
一般式２
【化１】
2015083624.tif 000006
（一般式２において、Ｒ１、Ｒ２は炭素数１〜２０のアルキル基、またはアルキル基で置換されてもよいアリール基を、ａ、ｂは整数０〜３を示す。）
【請求項５】
前記リン系酸化防止剤（Ｃ）の配合量が、ポリカーボネート樹脂（Ａ）１００重量部に対し、０．０３〜０．１５重量部であることを特徴とする、請求項１に記載のプラスチックカード。
【発明の詳細な説明】
【技術分野】
【０００１】
本発明は、レーザーマーキング性に優れたプラスチックカードに関する。
更に詳しくは、ポリカーボネート樹脂が本来備える透明性、耐熱性、熱安定性等を保持したまま、レーザー光の照射で文字や記号等のマークが目視ではっきり認識出来る程度にコントラスト良くマーキング可能なプラスチックカードに関する。
【背景技術】
【０００２】
近年、プラスチック製のカードが政府職員ＩＤ、パスポート、社員証、医療保険カード、住民票カード、運転免許証、車輌登録証等、多種多様な用途で使用されるようになった。通常、これらのカードには政府機関の名前や企業名に加えて、個人名及び顔写真等も記載されているため個人を特定し証明しうるものとなっている。
【０００３】
これらのカードが第三者によって容易に偽造及び改竄することができるのであれば、信頼性は著しく低いものとなるため、これらのカードの偽造及び改竄防止対策が近年重要な問題となっている。そのため、これらのカード等にコントラストが高く鮮明な表示を付与することができれば、偽造や改竄を防止することができる。
【０００４】
このような問題に対処するため、近年プラスチックシートにレーザーマーキング性を付与したシートに注目が集まっている。このようなシートに、ＹＡＧレーザーで文字、記号、画像等の個人情報を書き込むことにより、偽造及び改竄を防止できるだけでなく、摩耗や経時変化で記入した情報が消失することを防ぐこともできる。そのため、現在多くの産業において、従来のインクシステムがレーザーマーキングシステムに移行しつつある。
【０００５】
他方、レーザーマーキングにはＣＯ２レーザー、Ｎｄ：ＹＡＧレーザー等が使用されるが、精細な印字を可能にするため、主にはＮｄ：ＹＡＧレーザーが主に使用されている。しかしながら、Ｎｄ：ＹＡＧレーザーにより樹脂成形材料へレーザーマーキングを施した場合、ほとんど全ての主要な樹脂成形材料において、視認性や精細度において十分な品質のマーキングが得られず、全く印字できない樹脂も少なくない。
そのため、主要な樹脂成形材料にレーザーマーキングの視認性を改善させることのできる添加剤が求められ、これまで幾つかのレーザーマーキング剤が提案されてきた。
【０００６】
例えば、特許文献１には、粒径１０〜７０ｎｍの錫及びアンチモンの混合酸化物の粒子をレーザーマーキング用添加剤として成形材料に添加することが記載されている。
【０００７】
特許文献２には、雲母薄片やＳｉＯ２フレーク等の薄片状基質に、アンチモン、砒素、ビスマス、銅、ガリウム、ゲルマニウムまたはそれらの酸化物をドープした酸化錫を被覆した顔料をレーザーマーキング用の添加剤として含む熱可塑性プラスチック等が開示されている。
【０００８】
特許文献３には、銅とモリブデンからなる複合酸化物を樹脂に添加した樹脂成形品にレーザーマーキングを施した場合、黒色度の高い変色が見いだされことが開示されている。しかしながら、これらの複合酸化物を樹脂に添加すると樹脂が黄変してしまうという問題を抱えていた。
【０００９】
また、これまでレーザーマークを施すカード用の従来樹脂材料として、印刷適性、エンボス適性、ラミネート適性等の観点からポリ塩化ビニル樹脂（ＰＶＣ樹脂）組成物が用いられてきた。しかしながら、ＰＶＣ樹脂組成物にレーザーを照射すると加熱部から塩素ガスが発生する場合があり、また、廃棄時も特別に分別回収することが必要となるなど、煩雑な課題も多かった。そのため、ＰＶＣ樹脂に代わる好適な樹脂材料として、耐熱性の高いポリカーボネート樹脂が注目されつつある。
【００１０】
【特許文献１】特表２００７―５１２２１５号公報
【特許文献２】特表平１０―５００１４９号公報
【特許文献３】特開２００５−７５６７４号公報
【発明の開示】
【発明が解決しようとする課題】
【００１１】
本発明は、上記課題を改善し、ポリカーボネート組成物が本来有する透明性、耐熱性、熱安定性等の特性を保持しつつ、レーザー光の照射で文字や記号等のマークが目視ではっきり認識出来る程度にコントラスト良くマーキング可能なプラスチックカードを提供する。
【課題を解決するための手段】
【００１２】
本発明者は、上記課題に鑑み鋭意研究を行った結果、ポリカーボネート樹脂に、特定のビスマス系金属酸化物およびリン系酸化防止剤を併用添加した樹脂組成物を成形してなるプラスチックカードが、驚くべきことに、透明性とマーキング前後の熱安定性（色相）に優れ、かつ文字や記号等のマークの視認性等を向上できることを見出し、本発明を完成するに至った。
【００１３】
すなわち、本発明は、ポリカーボネート樹脂（Ａ）１００重量部に対して、下記一般式１で表されるビスマス系金属酸化物（Ｂ）０．００３〜３重量部、およびリン系酸化防止剤（Ｃ）０．０１〜０．２重量部を含有する樹脂組成物を成形したシートからなることを特徴とするプラスチックカードを提供するものである。
一般式１
Ｂｉ（１−ｘ）ＭｘＯｙ
（一般式１中、Ｍは、ガドリウムおよびネオジムから選択される少なくとも１つの金属、ｘおよびｙはそれぞれ０．００１＜ｘ＜０．５、１＜ｙ＜２．５の関係を有する値である。）
【発明の効果】
【００１４】
本発明のプラスチックカードは、ポリカーボネート樹脂が本来備える、透明性、熱安定性等の特性を保持しつつ、レーザー照射により文字、記号及び画像等のマークが目視ではっきり認識できる程度にコントラスト良く視認性の高い鮮明な黒色マーキングができ極めて有用である。このプラスチックカードは、主にクレジットカード、銀行カード、交通カード、政府職員ＩＤ、パスポート、社員証、医療保険カード、住民票カード、運転免許証、車輌登録証等、多種多様なカードとして使用することができる。
【発明を実施するための最良の形態】
【００１５】
以下に本発明の実施の形態を詳細に説明する。
なお、本発明において、「マーキング」とは、文字、図柄、記号等を形成することを意味し、本発明に従うレーザーマーキングとは、通常、ＹＡＧレーザーなどによるレーザー光照射部がレーザー非照射部に対して相対的に明度の低い黒色または黒色様の色調を帯びることにより視認可能となるマーキングをいう。
【００１６】
本発明にて使用されるポリカーボネート樹脂（Ａ）とは、種々のジヒドロキシジアリール化合物とホスゲンとを反応させるホスゲン法、またはジヒドロキシアリール化合物とジフェニルカーボネートなどの炭酸エステルとを反応させるエステル交換法によって得られる重合体であり、代表的なものとしては、２，２−ビス（４−ヒドロキシフェニル）プロパン（通称ビスフェノールＡ）から製造された直鎖状ポリカーボネート樹脂が挙げられる。
【００１７】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。しかしながら、ハロゲンで置換されていないジヒドロキシジアリール化合物を使用することが環境面から好ましい。
【００１８】
これらは、単独または２種類以上混合して使用することができる。これらの他に、ピペラジン、ジピペリジルハイドロキノン、レゾルシン、４，４′−ジヒドロキシジフェニル等を混合して使用してもよい。
【００１９】
ポリカーボネート樹脂（Ａ）の粘度平均分子量は、特に制限はないが、成形加工性、強度の面より通常１００００〜１０００００、より好ましくは１５０００〜４００００、さらに好ましくは、１７０００〜２８０００の範囲である。
【００２０】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。
【００２１】
これらは単独または２種類以上混合して使用されるが、これらの他に、ピペラジン、ジピペリジルハイドロキノン、レゾルシン、４，４’−ジヒドロキシジフェニル等を混合して使用してもよい。
【００２２】
本発明にて使用されるビスマス（Ｂｉ）系金属酸化物粒子（Ｂ）は、下記一般式１で表わされる化合物からなるものが挙げられる。
一般式１
Ｂｉ（１−ｘ）ＭｘＯｙ
（式中、Ｍはガドリウムおよびネオジムから選択される少なくとも１つの金属、ｘおよびｙはそれぞれ０．００１＜ｘ＜０．５、１＜ｙ＜２．５の関係を有する値である。）で表される。
【００２３】
また、本発明に使用されるビスマス系金属酸化物は、樹脂への分散性を保持するため、その粒子径が小さい程、より高精細なマーキングを可能にする。
その粒子径は、平均粒子径Ｄ５０が好ましくは１０μｍ以下、１μｍ以下がより好ましい。
本発明にて使用されるビスマス系金属酸化物は、三酸化ビスマスおよび三酸化ガドリウムを原料とするものや、三酸化ビスマスおよび三酸化ネオジムを原料とするものから製造された化合物が好適である。
このビスマス系金属酸化物は、市販品として容易に入手可能であり、市販品としては、例えば、東罐マテリアル・テクノロジー社製４２−９２０Ａなどが挙げられる。
【００２４】
ビスマス系金属酸化物（Ｂ）の配合量としては、ポリカーボネート樹脂（Ａ）１００重量部あたり０．００３〜３重量部である。配合量が０．００３重量部未満であると十分なレーザーマーキング効果が得られにくくなるため好ましくない。一方、３重量部を超えると得られる樹脂組成物からなるシートや成形体の外観が損なわれるため好ましくない。より好ましくは、０．００５〜２重量部の範囲である。
【００２５】
本発明にて使用されるリン系酸化防止剤（Ｃ）としては、下記一般式２および一般式３で表わされる化合物からなるもの挙げられる。
一般式２
【００２６】
【化１】
2015083624.tif 000002
（一般式２において、Ｒ５、Ｒ６は炭素数１〜２０のアルキル基、またはアルキル基で置換されてもよいアリール基を、ａ、ｂは整数０〜３を示す。）。
一般式３
【００２７】
【化２】
2015083624.tif 000003
（一般式３において、Ｒ７は炭素数１〜２０のアルキル基、またはアルキル基で置換されてもよいアリール基を、ｃは０〜３の整数を示す。）
【００２８】
一般式２の化合物としては３，９−ビス（２，６−ジ−ｔｅｒｔ−ブチル−４−メチルフェノキシ）−２，４，８，１０−テトラオキサ−３，９−ジホスファスピロ［５，５］ウンデカンなどがあり、アデカ社製アデカスタブＰＥＰ−３６が商業的に入手可能なものとして挙げられる。
一般式３の化合物としては住友化学社製スミライザーＰ−１６８が商業的に入手可能なものとして挙げられる。
【００２９】
リン系酸化防止剤（Ｃ）の配合量は、ポリカーボネート樹脂（Ａ）１００重量部あたり０．０１〜０．２重量部である。配合量が０．０１重量部未満であると十分な酸化防止効果が得られず熱安定性（色相）に劣り、生地部と文字などのマーク部分とのコントラスト性が小さくなるため好ましくない。一方、０．２重量部を超えると成形加工中の滞留時に熱安定性が不十分となり、黄変するために好ましくない。より好ましくは、０．０５〜０．１０重量部である。
【００３０】
本発明のプラスチックカードに使用される樹脂組成物には、所望によっては公知の各種添加剤、ポリマー材料などを添加することができる。例えば、長期間、光に暴露された際の樹脂成形品の変色を抑制するために、ヒンダードアミン系の耐光安定剤を、さらに、鮮やかな色調を得るために、ベンゾオキサゾール系の蛍光増白剤およびこれらを併用して添加してもよい。
【００３１】
また、難燃性が必要とされる場合、公知の各種難燃剤、例えば、テトラブロモビスフェノールＡオリゴマーなどの臭素系難燃剤、トリフェニルホスフェート、トリクレジルホスフェートなどのモノリン酸エステル類、ビスフェノールＡジホスフェート、レゾルシンジホスフェート、テトラキシレニルレゾルシンジホスフェートなどオリゴマータイプの縮合リン酸エステル類、ポリリン酸アンモニウムおよび赤燐などのリン系難燃剤、各種シリコーン系難燃剤、あるいは難燃性をより高めるために、芳香族スルホン酸の金属塩、パーフルオロアルカンスルホン酸の金属塩があげられ、好適には、４−メチル−Ｎ−（４−メチルフェニル）スルフォニル−ベンゼンスルフォンアミドのカリウム塩、ジフェニルスルホン−３−スルホン酸カリウム、ジフェニルスルホン−３−３′−ジスルホン酸カリウム、パラトルエンスルホン酸ナトリウム、パーフルオロブタンスルホン酸カリウム塩等などの有機金属塩なども添加することができる。これらの難燃剤の中でも、リン系難燃剤は、難燃性を向上させるばかりでなく、流動性をも向上させることができることから好適に用いることができる。
【００３２】
さらに、上記以外の公知の添加剤、例えば、滑剤［パラフィンワックス、ｎ−ブチルステアレート、合成蜜蝋、天然蜜蝋、グリセリンモノエステル、モンタン酸ワックス、ポリエチレンワックス、ペンタエリスリトールテトラステアレート等］、着色剤［例えば酸化チタン、カーボンブラック、染料］、充填剤［炭酸カルシウム、クレー、シリカ、ガラス繊維、ガラス球、ガラスフレーク、カーボン繊維、タルク、マイカ、各種ウィスカー類等］、流動性改良剤、展着剤［エポキシ化大豆油、流動パラフィン等］、さらには他の熱可塑性樹脂や各種耐衝撃改良剤（ポリブタジエン、ポリアクリル酸エステル、エチレン・プロピレン系ゴム等のゴムに、メタアクリル酸エステル、スチレン、アクリロニトリル等の化合物をグラフト重合してなるゴム強化樹脂等が例示される。）を必要に応じて添加することができる。
【００３３】
本発明のプラスチックカードに使用される樹脂組成物の実施の形態および順序には何ら制限はない。例えば、ポリカーボネート樹脂（Ａ）、ビスマス系金属酸化物（Ｂ）、リン系酸化防止剤（Ｃ）を任意の配合量で計量し、タンブラー、リボブレンダー、高速ミキサー等により一括混合した後、混合物を通常の単軸押出機または２軸押出機を用いて溶融混練し、ペレット化させる方法、あるいは、個々の成分を一部または全てを別々に計量し、複数の供給装置から押出機内へ投入し、溶融混合する方法、さらには、ポリカーボネート樹脂成分（Ａ）、ビスマス系金属酸化物（Ｂ）、リン系酸化防止剤（Ｃ）を高濃度に配合し、一旦溶融混合してペレット化し、マスターバッチとした後、当該マスターバッチとポリカーボネート樹脂を所望の比率により混合することもできる。そして、これらの成分を溶融混合する際の、押出機へ投入する位置、押出温度、スクリュウ回転数、供給量など、状況に応じて任意の条件が選択され、ペレット化することができる。
【００３４】
本発明のプラスチックカードの製造方法としては、シート成形機などのよる溶融押出法等、射出成形法を挙げることができる。
【００３５】
本発明のプラスチックカードに対し、その所望位置にレーザー光線を照射するだけで、容易に鮮明な黒色のマーキングが行われる。所望の形状のマーキングを行うには例えばレーザー光線を適当なスポットにして対象物の表面を走査する方法、レーザー光線をマスクすることによって所望形状のレーザー光とし、これを対象物の表面に照射する方法などが挙げられる。使用されるレーザーの種類としては特に限定はなく、炭酸ガスレーザー、ルビーレーザー、半導体レーザー、アルゴンレーザー、エキシマレーザー、ＹＡＧレーザーなどがいずれも可能である。特にＹＡＧレーザーが好ましい。ＹＡＧレーザーは、波長が１．０６μｍであり、樹脂自身によってそのエネルギーが吸収されることが殆どないため樹脂の燃焼・気化が起こり難い。特に好ましいくはスキャン式のＮｄ：ＹＡＧレーザー等がある。
【実施例】
【００３６】
以下に、本発明を実施例により具体的に説明するが、本発明はこれら実施例により何ら制限されるものではない。なお、実施例中の「部」や「％」は特に断りのない限り重量基準に基づく。
【００３７】
使用した配合成分の詳細は、以下のとおりである。
ポリカーボネート樹脂（Ａ）： 
ビスフェノールＡとホスゲンとから合成されたポリカーボネート樹脂
（粘度平均分子量：２３０００、）
（住化スタイロンポリカーボネート製カリバー２００−３、以下、ＰＣと略記）
ビスマス系金属酸化物（Ｂ）： 
三酸化ビスマスと三酸化ネオジムから合成された金属酸化物粒子
（Ｂｉ−Ｎｄ、粒径１．０μｍ）
（東罐マテリアル・テクノロジー社製４２―９２０Ａ、以下、ＲＭと略記）
リン系酸化防止剤（Ｃ）： 
３，９−ビス（２，６−ジ−ｔｅｒｔ−ブチル−４−メチルフェノキシ）−２，４，８，１０−テトラオキサ−３，９−ジホスファスピロ［５，５］ウンデカン
（ＡＤＥＫＡ社製リン系酸化防止剤ＰＥＰ−３６、以下ＡＯと略記）
【００３８】
表１、表２に示す配合成分及び配合比率に基づき得られた各種樹脂組成物のペレットを１２０℃で４時間乾燥した後に、シート成形機（田辺プラスチック社製ＶＳ４０単軸押出機））にて、溶融温度３００℃の条件下、評価用プラスチックカード（サイズ：６０ｍｍ×６０ｍｍ×１００μｍ）を作成した。
【００３９】
以下、本発明における各種評価項目及び測定方法について説明する。
１．発色性評価（黒色マーキング性）
得られた評価用カードにＹＡＧレーザー（オムロン社製レーザーフロントＳＬ４７５Ｋ）を照射し、送りスピード１２００ｍｍ／秒、入力電流１３．０Ａ、Ｑ−ｓｗ周波数５ｋＨｚの条件で、サンプル文字をレーザーマーキングした。黒色のサンプル文字が目視ではっきり認識出来る場合を、良好（◎）、目視で認識できる場合を（○）、目視で認識性に劣る場合を不良（×）とした。
【００４０】
２．色相評価
得られた評価用カードの色相を、村上色彩研究所社製スペクトロフォトメーターＣＭＳ３５ＳＰを用い、Ｄ６５光源、視野角１０度の条件で測定した。マーキング後の黄色度が２．０以下である場合を色相が良好であるとした。結果を表１及び表２に示す。
【００４１】
３．印字鮮明性（コントラスト）
得られた評価用カードのマーキング箇所の印字鮮明性（コントラスト）を判定した。判定基準は以下の通りである。
印字鮮明性は、目視で判定し、生地部の色とマーキング文字色のコントラストがとても良好「◎」、生地部の色とマーキング文字色のコントラストが良好「○」、生地部の色とマーキング文字色のコントラストが不良「×」と評価した。
結果を表１及び表２に示す。
【００４２】
【表１】
2015083624.tif 000004
【００４３】
【表２】
2015083624.tif 000005
【００４４】
実施例１〜４に示すように、本発明の構成要件を満足するものについては、要求性能を満たしていた。
一方、比較例１〜４に示すように、本発明の構成要件を満足しないものについては、それぞれ次のとおり欠点を有していた。
比較例１は、酸化防止剤（ＡＯ）の配合量が規定量よりも少ない場合であり、色相に劣っていた。
比較例２は、酸化防止剤（ＡＯ）の配合量が規定量よりも多い場合であり、色相に劣っていた。
比較例３は、レーザーマーキング剤（ＲＭ）の配合量が規定量よりも少ない場合であり、文字の発色性に劣っていた。
比較例４は、レーザーマーキング剤（ＲＭ）の配合量が規定量よりも多い場合であり、印字鮮明性に劣っていた。